(57)【要約】  人工芝システムのためのコルクベースのインフィル混合物であって、支配的な量のコルク粒子と、粒子間に散在した多量の滑らかな硬質顆粒とを備える、コルクベースのインフィル混合物。
2020525674.tif 000002
【特許請求の範囲】
【請求項１】
人工芝システムのためのコルクベースのインフィル混合物であって、支配的な量のコルク粒子と、前記粒子間に散在した多量の滑らかな硬質顆粒とを備える、コルクベースのインフィル混合物。
【請求項２】
前記コルク粒子が、０．５から３ｍｍの間の平均サイズを有する、請求項１に記載のインフィル混合物。
【請求項３】
前記コルク粒子が、異形を有する、請求項１または２に記載のインフィル混合物。
【請求項４】
７０体積％から５０体積％の間のコルク粒子と、３０体積％から４９体積％の間の前記顆粒とを備える、請求項１〜３のいずれか１項に記載のインフィル混合物。
【請求項５】
約６０体積％のコルク粒子と、約４０体積％の前記顆粒とを備える、請求項１〜４のいずれか１項に記載のインフィル混合物。
【請求項６】
前記顆粒が、実質的に球状の形状を有する、請求項１〜５のいずれか１項に記載のインフィル混合物。
【請求項７】
前記顆粒が、好ましくはＰＥ、ＰＰ、ＰＡ、ＰＵ、ＰＳ、ＡＢＳ、ＰＣ、ＰＥＴ、ＰＥＦ、ＰＨＡおよびＰＬＡを備える群から選択された、熱可塑性材料を備える、請求項１〜６のいずれか１項に記載のインフィル混合物。
【請求項８】
前記顆粒が、発泡材料から作られている、請求項１〜７のいずれか１項に記載のインフィル混合物。
【請求項９】
前記顆粒が、０．１ｋｇ／リットルから０．５ｋｇ／リットルの間、好ましくは０．２ｋｇ／リットルから０．４ｋｇ／リットルの間、より好ましくは０．２５ｋｇ／リットルから０．３５ｋｇ／リットルの間の嵩密度を有する、請求項１〜８のいずれか１項に記載のインフィル混合物。
【請求項１０】
前記顆粒が、前記コルク粒子の平均粒子サイズよりも大きい平均サイズを有する、請求項１〜９のいずれか１項に記載のインフィル混合物。
【請求項１１】
前記顆粒が、１から５ｍｍの間、好ましくは１．５ｍｍから２．５ｍｍの間、最も好ましくは１．５ｍｍから２．０ｍｍの間の平均サイズを有する、請求項１〜１０のいずれか１項に記載のインフィル混合物。
【請求項１２】
前記顆粒の比重が、前記コルクの比重よりも少なくとも２０％大きい、請求項１〜１１のいずれか１項に記載のインフィル混合物。
【請求項１３】
前記顆粒の材料が、少なくともショアＤ４０の硬度を有する、請求項１〜１２のいずれか１項に記載のインフィル混合物。
【請求項１４】
人工芝システムであって、
基体と前記基体から直立したパイル繊維とを備える、人工草層と、
前記基体上に配置され前記パイル繊維間に散在した、請求項１〜１３のいずれか１項に記載のインフィル混合物を備える、インフィル層と
を備える、人工芝システム。
【請求項１５】
前記インフィル層が、少なくとも１０ｍｍ、より好ましくは少なくとも２０ｍｍ、任意選択で３０ｍｍ超えの深さを有する、請求項１４に記載の人工芝システム。
【請求項１６】
ボールバウンドの高さが、ＬｉｓｐｏｒｔＸＬ試験の９０００サイクル後に１００ｃｍ未満である、請求項１４または１５に記載の人工芝システム。
【請求項１７】
インフィル層の下にある基体と前記基体から直立したパイル繊維とを備える人工芝システムの前記インフィル層の締固めを回避するための滑らかな硬質顆粒であって、前記インフィル層が、支配的な量のコルク粒子を備え、前記顆粒が、発泡材料から作られている、滑らかな硬質顆粒。
【請求項１８】
インフィル層の下にある基体と前記基体から直立したパイル繊維とを備える人工芝システムの前記インフィル層の締固めを回避する方法であって、滑らかな硬質顆粒と前記インフィル層の材料を、前記基体の上に分配する前または分配に続いて混合することを備える、方法。
【請求項１９】
人工芝システムにおける請求項１〜１３のいずれか１項に記載のインフィル混合物の使用。
【請求項２０】
フィールドホッケー、フットボール、アメリカンフットボールまたはラグビー用のピッチの建造における請求項１〜１３のいずれか１項に記載のインフィル混合物の使用。
【発明の詳細な説明】
【技術分野】
【０００１】
１．発明の分野
本発明は、人工芝システムのインフィル混合物（infill mixture）、詳細には、コルクベースのインフィル混合物に関する。本発明は、さらに、人工芝システム、ならびに人工芝システムへの顆粒およびインフィル混合物の使用に関する。
【背景技術】
【０００２】
２．関連技術の説明
人工芝システムは、様々なスポーツおよび美的目的としてよく知られており、それらの現在の形態になるまで何世代か開発されてきた。一般に、そのようなシステムは、それらの天然の対応物と同じ特徴を達成しようとするが、ある領域、少なくとも挙動の予測可能性の観点においては、これらはすでに上回ったものになっている。
【０００３】
典型的な第３世代の芝システムは、上面を含むバッキング層と、繊維間に配置された軟質粒子のインフィル層とを備える。バッキング層は、織物からなり得、そこでは人工の草繊維が上向き位置に向けられたパイル繊維をもたらすようにタフトされラテックスまたはポリウレタンのバッキング層によって織物に固定されている。あるいは、バッキングおよびパイル繊維は、カーペットを織ることによって同時に生産されてもよい。ここで、パイル繊維とバッキングの構造の位置には相当な自由度がある。
【０００４】
芝システムの据え付けは、一般に、直立した芝繊維間にまき散らされる緩い砂の層を用意することを伴い、その重さでバッキングを定位置に保持し、パイルを上向き位置に保持する。この砂層の上および人工芝繊維間にも軟質エラストマー顆粒がまき散らされ、必要なスポーツ性能を提供する、緩い性能のインフィル層を形成する。これらの性能の特徴は、所期の使用に応じて決まるが、大半のスポーツでは、回転および直線的なグリップ、力の低減、鉛直方向のボールバウンド、ならびに回転摩擦を含むことになる。この性能は、バッキング層の直下に衝撃パッドまたはｅ−層を適用することによりさらに補助され得る。場合によっては、砂層は省かれ得る。このタイプの一システムは、英国特許出願ＧＢ２４２９１７１に記載されている。
【０００５】
近頃、ＳＢＲまたは他のゴムなどの通常のインフィル材料の天然代替物への関心が高まってきている。これらの天然代替物は、コルク、ココナッツ繊維、殻などを含む。コルクは、その良好な柔軟性およびスポーツ性能の理由から好まれ、天然インフィル材料のなかでも最も調和性（consistency）があるものの１つである。人工芝システムは、さらに、湿り気が保たれることを必要とする。これは、冷却効果を有するだけでなく、プレイの特徴およびスライディングパフォーマンスも向上させる。これは、定期的に水を噴霧または放水することを必要とする。一旦湿らされると、コルクは、水分を保持することが特に得意である。しかし、エラストマーインフィル材料と比較すると、コルクは激しい締固めを受ける。長期間の使用の間、コルク粒子の層は、その粒様構造を維持せず、固形層へと変化することがある。結果的に、スポーツシューズのスタッドがその層に入ることを妨げられ、ボールバウンドの特性が変わり、それがプレイパフォーマンスを低下させる。同様の影響は、他の天然代替インフィル材料でも見られ得る。定期的にメンテナンスをしても、天然材料は、そのような締固めにより、時間がたつにつれて許容できないほど劣化することが分かっている。締固めをあまり受けないインフィル材料を提供することが望まれている。
【発明の概要】
【０００６】
本発明は、人工芝システムのためのコルクベースのインフィル混合物であって、支配的な量のコルク粒子と、粒子間に散在した多量の滑らかな硬質顆粒とを備える、インフィル混合物に関する。
【０００７】
この文脈において、粒子への言及は、コルクを指しており、顆粒への言及は、以下に明記されるようにコルクではない材料を指している。さらに、コルクへの言及は、ココナッツ繊維、殻およびそれらの混合物など他の類似の天然インフィル材料を含むことが意図される。
【０００８】
本発明のインフィル混合物は、良好な保水性、衝撃吸収性および粒子移動性を兼ね備えており、インフィル層に使用され得、それは通常の使用のもとでは締固まらない。
【０００９】
加えられる滑らかな硬質顆粒は、非常によく動く。理論に束縛されることを望まないが、それらは、コルクの締固めを抑制し、その一方で、同時に、コルクが滑らかな硬質顆粒の移動性を制限すると考えられる。これらが合わさった結果、締固めをごくわずかしか受けず依然として十分なグリップを有するインフィル層となる。実際、顆粒は、コルク粒子の移動性を向上させ締固めを可能な限り回避するボールベアリングのように作用するとみられる。
【００１０】
本発明によれば、顆粒は滑らかである。当業者は、滑らかさはいくつかのやり方で定義され得るが、本発明の目的のために比較的低い摩擦係数を必要とするとして定義されることに気が付くであろう。顆粒は、摩擦係数が０．５未満の表面を有することができる。この場合の摩擦係数は、ＡＳＴＥＭ  Ｇ１１５−１０（２０１３）に従って、接触している同じ材料の２つの表面について測定された静摩擦係数である。
【００１１】
コルクは、天然材料であるという利点を有し、顆粒は、水を非常によく保持し、したがって人工芝は散水後に長時間湿ったままになる。コルクは、典型的には、約０．１５ｋｇ／リットルの嵩密度を有するが、これは、粒子サイズおよびコルクの種類によって変わることがある。
【００１２】
一実施形態によれば、コルク粒子は、０．５ｍｍから３ｍｍの間、好ましくは１．０ｍｍから２．０ｍｍの間、より好ましくは１．２ｍｍから１．５ｍｍの間の典型的なサイズを有する。さらなる一実施形態によれば、コルク粒子は、異形、具体的には角張った形を有する。
【００１３】
一実施形態によれば、インフィル混合物は、７０体積％から５０体積％の間のコルク粒子と、３０体積％から４９体積％の間の滑らかな硬質顆粒とを備える。より好ましくは、インフィル混合物は、約６０体積％のコルク粒子と約４０体積％の滑らかな硬質顆粒とを備える。この文脈において、体積百分率は、混合物を構成するのに使用される顆粒と滑らかな硬質粒子の百分率を示し、混合前に定められる。
【００１４】
一実施形態によれば、顆粒は、実質的に球状の形状を有するべきである。好ましくは、それらは、０．５よりも大きい、または０．７よりも大きい、またはさらに０．９よりも大きい球形度を有し、ここで球形度は、顆粒と等しい体積の球体の直径と外接する球体の直径との比として定義される。
【００１５】
顆粒は、０．５よりも大きい、または０．７よりも大きい、またはさらに０．９よりも大きい丸み度（roundness）の値を有することができ、ここで、丸み度は、顆粒の角および縁の平均曲率半径と、外接され得る最大球体の半径との比として定義される。
【００１６】
当業者は、「実質的に球形」は、円柱が、約１、好ましくは０．６から２の間、または０．８から１．５の間の長さ対直径の比を有する限り、滑らかにされた縁を含む円柱形も含むことができることを理解するであろう。
【００１７】
顆粒は、それらが中実であり中空ではないという意味では、実質的に均一な密度を有する。しかし、顆粒は、例えば発泡によって構築された複数の気泡を含んでもよい。
【００１８】
フルサイズのスポーツフィールドを建設するのに使用される材料の量は、インフィルが製造するのに比較的安価であることを必要とすることが理解されるであろう。好ましくは、さらにそれはリサイクルされた材料から作られ得、それ自体がリサイクルされ得る。いくつかの熱可塑性材料は、この文脈において、例えば人工草繊維製造についてすでに広範に使用されており、顆粒としてのさらなる使用が好まれ得る。顆粒の材料は、ポリエチレン（ＰＥ、ＬＤＰＥ、ＬＬＤＰＥ、ＭＤＰＥ、ＨＤＰＥ）、ポリプロピレン（ＰＰ）、ポリアミド系（ＰＡ）、ポリウレタン（ＰＵ）、ポリスチレン（ＰＳ）、発泡ポリスチレン（ＥＰＳ）、ポリカーボネート（ＰＣ）、ポリエチレンテレフタレート（ＰＥＴ）、ポリエチレンイソソルビドテレフタレート（ＰＥＩＴ）、ポリエチレンフラノエート（ＰＥＦ）、ポリヒドロキシアルカノエート（ＰＨＡ）、ポリ乳酸（ＰＬＡ）、アクリロニトリルブタジエンスチレン（ＡＢＳ）、ポリブチレンスクシネート（ＰＢＳ）、ポリブチレンアジパートコ−テレフタレート（ＰＢＡＴ）、ポリブチレンテレフタレート（ＰＢＴ）、ポリカプロラクトン（ＰＣＬ）、フェノールホルムアルデヒド（ＰＦ）、ポリプロピレンカーボネート（ＰＰＣ）、ポリトリメチレンテレフタレート（ＰＴＴ）、ポリ塩化ビニル（ＰＶＣ）、ポリビニルアルコール（ＰＶＯＨ）、熱可塑性澱粉（ＴＰＳ）ならびに上記の誘導体および組み合わせを備える群から選択され得る。これらのうち、ＰＥ、ＰＰ、ＰＡ、ＰＵ、ＰＳ、ＡＢＳ、ＰＣ、ＰＥＴ、ＰＥＦ、ＰＨＡおよびＰＬＡは、特に有望な候補と考えられる。
【００１９】
一実施形態によれば、顆粒は、０．１ｋｇ／リットルから０．５ｋｇ／リットルの間、好ましくは０．２ｋｇ／リットルから０．４ｋｇ／リットルの間、より具体的には０．２５ｋｇ／リットルから０．３５ｋｇ／リットルの間の嵩密度を有することができる。上述したポリマーは、一般的にこれらの値よりもさらに高い比重（specific density）を有するが、必須サイズの粒状体の嵩密度は、これらの範囲の上限に近づくことになると理解されるであろう。発泡顆粒は、材料の比重、したがってその嵩密度を減少させることに使用され得る。これは、材料の総コストの削減を助けることにもなる。発泡は、発熱と吸熱の両方のプロセスを含む製造プロセスの間に、化学的または物理的な発泡剤を導入することによって達成され得る。好ましい発泡は、二酸化炭素を用いて行われる。発泡顆粒は、連続気泡型または独立気泡型となり得るが、独立気泡型の顆粒が好ましいとされ得る。上述した密度の値は、経済と構造特性との間の妥協として選ばれ得る。加えて、上述した嵩密度は、顆粒とコルク粒子のより良い混合を促進することができる。
【００２０】
顆粒は、構造的に同種であってよく、または材料の混合物を含むこともできる。熱可塑性材料は、コスト削減または顆粒の比重もしくは他の特性を調節することを目的とすることができる、チョークまたは同様のものなどの充填剤（filler）と混合され得る。他の実施形態では、顆粒は、非熱可塑性コア上に被覆された熱可塑性外面を有することができる。
【００２１】
一実施形態によれば、顆粒は、軟質インフィルの平均粒子サイズよりも大きいサイズを有することができる。一般に、コルク粒子のサイズ分布は、実質的に正規分布となり得る。顆粒サイズは、コルク粒子の少なくとも５０％が顆粒よりも小さいように選ばれ得る。これは、異なる材料の混合を向上させることができる。顆粒は、１ｍｍから５ｍｍの間、好ましくは１．５ｍｍから２．５ｍｍの間、最も好ましくは１．５ｍｍから２．０ｍｍの間の平均サイズを有することができる。当業者は、粒子および顆粒の平均サイズの言及がなされているが、いくつかの異なる手順がこれらのサイズの決定に使用され得ることを理解するであろう。本文脈において、この値は、ＡＳＴＭ  Ｃ１３６／Ｃ１３６Ｍ−１４「細骨材および粗骨材のふるい分析の標準試験方法（Standard Test Method for Sieve Analysis of Fine and Coarse Aggregates）」に従って与えられる。これらの試験方法は、範囲内にあるそれぞれの粒子数を定めるようにＤ１０およびＤ９０の値を用い、その場合、粒子の１０％がＤ１０値を下回り得、粒子の９０％がＤ９０値を下回ることになる。顆粒については、Ｄ１０およびＤ９０の値は、平均サイズの３０％以内にあってよい。好ましくは、顆粒は、より厳しく分粒（sized）され、Ｄ１０およびＤ９０の値は、平均サイズの２０％以内、またはさらに平均サイズの１０％以内にあり得る。コルク粒子は、平均値から３０％離れる、またはそれを超えて離れてもよいＤ１０およびＤ９０の値で表されるより広い分布を有することができる。
【００２２】
一実施形態によれば、顆粒の比重は、軟質インフィルの比重よりも少なくとも２０％大きい。別々の比重は、人工芝システムの寿命の終わりに２つの材料を分離させることを可能にし、リサイクルを促進する。比重に基づいた分離は、浮動、サイクロンまたは当業者に既知の他の方法を用いて行われ得る。
【００２３】
本発明によれば、顆粒は、滑らかで硬質である。好ましくは、顆粒は、ショアＤ４０よりも大きい表面硬度を有する材料から作られる。一般に、ショアＡ硬度スケールは、ゴムおよびエラストマーの硬度を定めるために用いられる。顆粒として選ばれる材料は、ショアＡスケールを超えてもよく、または少なくともショアＡ９０を上回ってもよい。ショアＤスケールは、顆粒として使用される熱可塑性材料の硬度を決定するのにより適切であり、ショアＤで４０の値は、最低限として考えられ得る。より好ましくは、顆粒は、ショアＤ４５よりも大きい、またはさらにショアＤ５０よりも大きい表面硬度を有することができる。実際、より一般的にロックウェル硬度のＲスケールで測定される、例えば２０よりも大きいロックウェルＲ硬度を有し、セラミック、石、シリカおよび金属を含む、より硬い材料でさえも使用され得る。硬度に対する言及がなされているが、顆粒の圧壊強度も重要であり、顆粒は通常の使用の間に崩壊または破損を受けてはならないと理解されるであろう。
【００２４】
本発明は、さらに、基体と基体から直立したパイル繊維とを備える人工草層と、基体上に配置されパイル繊維間に散在した本明細書に記載されるようなインフィル混合物を備えるインフィル層とを含む、人工芝システムに関する。記載のインフィル混合物に加えて、インフィル混合物の真下に配置される、砂などの安定化層の形態の追加のインフィルがあってもよい。さらに、人工芝システムは、基体の真下に衝撃パッドまたは他の形態の弾性層を備えることができる。
【００２５】
インフィル層は、パイル繊維をそれらの長さの相当な部分にわたって適切に支持するのに十分な深さでありこれらの繊維および所望のフリーパイル（free pile）の長さに応じて決まることになる深さに存在することができる。好ましい一実施形態では、インフィル層は、少なくとも１０ｍｍの深さを有する。これは、少なくとも、所期のスポーツに使用される典型的なスタッドの深さに相当することができる。他の実施形態では、インフィル層は、少なくとも２０ｍｍの深さまで、またはさらに３０ｍｍを超える深さまで存在することができる。最終の深さは、やはりまた、インフィル層が基体の上にあるパイル繊維を支持する唯一の層であるかどうか、および衝撃パッドまたは他の形態の弾性層が適用されているかどうかによって決まることになると理解されるであろう。スポーツの性質に応じて、パイル繊維は、インフィルのレベルから上に少なくとも１０ｍｍ、または少なくとも１５ｍｍ、またはさらに２０ｍｍを超えて延在することができる。
【００２６】
本発明は、さらに、インフィル層の下にある基体とその基体から直立したパイル繊維とを備える人工芝システムのインフィル層の締固めを回避するための滑らかな硬質顆粒であって、インフィル層が、支配的な量のコルク粒子を備え、顆粒が、発泡材料から作られている、滑らかな硬質顆粒に関する。
【００２７】
インフィル層は、加えて、または別法として、スチレン−ブタジエン（ＳＢＲ）、熱可塑性エラストマー系（ＴＰＥ）、エチレンプロピレンジエンモノマー系（ＥＰＤＭ）、Ｈｏｌｏ（登録商標）、または同等な代替物を備えることもできる。
【００２８】
本発明は、さらに、インフィル層の下にある基体とその基体から直立したパイル繊維とを備える人工芝システムのインフィル層の締固めを回避する方法であって、インフィルに滑らかな硬質顆粒を、基体の上にインフィルを分配する前または分配に続いて混ぜ入れることを備える、方法に関する。
【００２９】
新たな設置の場合、顆粒をインフィルの粒子と混合することは、インフィルを分配する前に行われ得るが、すでにあるフィールドの修繕が必要とされる状況もあり得る。これは、すでにあるインフィル層を掻く、または別のやり方で乱し、必要量の滑らかな硬質顆粒を混ぜ入れることを含むことができる。
【００３０】
本発明は、さらに、人工芝システムにおける本明細書に記載されるようなインフィル混合物の使用に関する。
【００３１】
本発明は、さらに、フィールドホッケー、フットボール、アメリカンフットボールまたはラグビー用のピッチの建設での本明細書に記載されるようなインフィル混合物の使用に関する。
【００３２】
本発明の特徴および利点は、本発明の一実施形態による人工芝システムの断面を示す以下の図面を参照すれば明らかであろう。
【図面の簡単な説明】
【００３３】
【図１】図１は、本発明の一実施形態による人工芝システムの断面である。
【発明を実施するための形態】
【００３４】
例１
図面は、本発明の一実施形態による人工芝システム１０の断面を示している。芝システム１０は、安定化されたサブベース１２と、弾性層１３と、直立パイル繊維１６を有する織られた人工芝基体１４と、安定化させる砂層１７と、インフィル層１８、１９とを備える。芝基体１４は、５０ｍｍトリメンション（Trimension）繊維の、Ｇｒｅｅｎｆｉｅｌｄｓからの織られたカーペットＭＸ  Ｅｌｉｔｅ５０であった。安定化させる砂層１７は、被覆量（coverage）２２．４ｋｇ／ｍ2の０．５〜１．０ｍｍの等級分けされた、厚さ１０ｍｍのＦｉｌｃｏｍの砂であった。弾性層は、Ｔｒｏｃｅｌｌｅｎ（登録商標）からのＨＰ  ＸＣ０５００１０の１０ｍｍの層であった。インフィル層は、１ｍｍ〜１．６ｍｍのサイズ範囲、０．２９ｋｇ／リットルの嵩密度、２．０ｋｇ／ｍ2の被覆量の滑らかな硬質ＰＥ顆粒１９と混ぜられた、０．５ｍｍ〜２．５ｍｍのサイズ範囲、０．１２ｋｇ／リットルの嵩密度、１．３ｋｇ／ｍ2の被覆量のコルク（Ａｍｏｒｉｍ）の微小粒１８からなった。混合比は、６０／４０体積％のコルク／ＰＥ顆粒であった。
【００３５】
ＬｉｓｐｏｒｔＸＬを用いた試験
例１のシステムは、Ｌｉｓｐｏｒｔ（登録商標）ＸＬ機を用いて何度か試験にかけられた。ＬｉｓｐｏｒｔＸＬは、何年か使用した後のスポーツフィールドの摩耗シミュレーションを現実的に再現する、摩耗シミュレーション機である。摩耗パターンは、フットボール用のスタッド（クリート）の圧縮応力、および靴底が平らなスポーツシューズによって引き起こされるアブレシブ摩耗によって特徴付けられる。この試験において、フィールドは、その上を前後に転がるスタッド付きのローラにさらされる。この試験のさらなる情報は、ＦＩＦＡハンドブックの試験方法（ｈｔｔｐｓ：／／ｆｏｏｔｂａｌｌ−ｔｅｃｈｎｏｌｏｇｙ．ｆｉｆａ．ｃｏｍ／ｅｎ／ｍｅｄｉａ−ｔｉｌｅｓ／ｆｏｏｔｂａｌｌ−ｔｕｒｆ−ｈａｎｄｂｏｏｋ−ｏｆ−ｔｅｓｔ−ｍｅｔｈｏｄｓ−２０１５／）で見られ得る。ＬｉｓｐｏｒｔＸＬは、付録Ｉ、７０ページに記載されている。
【００３６】
ＬｉｓｐｏｒｔＸＬ機の何回かのサイクル後、５つの別々の場所でボールバウンドおよび回転摩擦が測定され、平均された結果が、ＦＩＦＡクオリティプロ（Quality Pro）、ＦＩＦＡクオリティおよびＩＲＢ（国際ラグビーボード）によって定められた国際標準と比較された。結果は以下で見られる。
【００３７】
【表１】
2020525674.tif 000003
【００３８】
加えて、衝撃吸収、鉛直方向変形およびボールロール（ball roll）が測定された。
【００３９】
【表２】
2020525674.tif 000004
【００４０】
測定されたパラメータのすべては、５サイクルより後の鉛直方向変形を除いて、上記で定められたような国際標準に適合した。
【００４１】
上記の試験結果は、測定されたボールバウンド、衝撃吸収およびボールロールによって示されるように、例１のシステムがＬｉｓｐｏｒｔＸＬの９０００サイクルを超えた後でもほとんど締固めを受けないシステムを表していることを示している。重要なことには、これらの結果は、掻くまたは別のやり方で表面を撹拌する必要なくして達成可能であった。この文脈において、ＬｉｓｐｏｒｔＸＬ試験は、試験前に表面を少し掻くことを許可し、必要とすることに留意され得る。従来のインフィルは、インフィルの締固めをオフセットするように、定期的にこのようにして掻くことを必要とする。本発明によるインフィル混合物の場合では、若干の締固めしか観察されず、掻くことも必要とされなかった。
【００４２】
例１に関して記載の開示例に加えて、当業者は、多くの他の構成が考えられ、それらは本特許請求の範囲内に等しく入ることになると理解するであろう。
【００４３】
上記のものに加えて多くのさらなる修正が、本発明の趣旨および範囲から逸脱することなく本明細書に記載の構造および技法に加えられ得る。したがって、特定の実施形態が記載されてきたが、それらは例に過ぎず、本発明の範囲を限定していない。
【図１】
2020525674.tif 000005
【国際調査報告】
2020525674.tif 000006
2020525674.tif 000007
2020525674.tif 000008